(57)【特許請求の範囲】
【請求項１】
加熱手段により加熱されるパネル基材の表層材上に、接着剤を介して均熱板が接着されている暖房パネルであって、アルミニウム箔からなる均熱板の接着剤側の面に塩酢ビ樹脂からなる樹脂層がコーティングされていることを特徴とする暖房パネル。
【請求項２】
加熱手段により加熱されるパネル基材の表層材上に均熱板が接着されている暖房パネルの製造方法であって、アルミニウム箔からなる均熱板の接着剤側の面に予め塩酢ビ樹脂からなる樹脂層をコーティングし、この樹脂層上に接着剤を塗布してパネル基材側に接着することを特徴とする暖房パネルの製造方法。
【発明の詳細な説明】
【０００１】
【発明の属する技術分野】
本発明は、暖房パネル及びその製造方法に関し、詳しくは均熱板を接着剤を用いて接着する技術に関するものである。
【０００２】
【従来の技術】
従来、加熱手段により加熱されるパネル基材の表層材上に、アルミニウム箔のような均熱板を接着剤により接着した暖房パネルが知られている。アルミニウム箔は、一般に、圧延と焼鈍とを経て得られたものが使用されている。
【０００３】
【発明が解決しようとする課題】
ところが、焼鈍後のアルミニウム箔表面は、完全に清浄な場合では、アルミニウム金属表面が露出しており、また不完全な清浄の場合は、図５に示すように、アルミニウム箔５表面に圧延油９や他の油分の汚れやホコリが残っている。ここで、アルミニウム箔５表面が清浄である時でさえ、アルミニウム箔５表面そのものがアルミニウム金属、またはその酸化物しかなく、そのために、水性の接着剤が反応して結合する反応基が極めて少ない。そのうえ、アルミニウム箔５表面が全く清浄である以外（特に、圧延工程にて使用された圧延油９や、一般の鉱物油などの油分が、次の焼鈍工程で完全に吹き飛ばされていないような場合）では、水性の接着剤を撥じき、一層、結合ができなくなり、この結果、接着強度が弱まり、信頼性のある接着強度が確保できないという問題がある。このような満足な接着強度が得られない暖房パネルでは、接着不良で接着されていなかったり、長期の使用、加熱・冷却の繰り返しにより、接着力の弱い部分が剥がれたりすることがあり、この結果、歩行感を悪化させたり、異音を発生させたりしてクレームが発生する可能性があった。
【０００４】
本発明は、上記の従来例の問題点に鑑みて発明したものであって、その目的とするところは、均熱板とパネル基材側との接着面の接着強度を向上させることにより、歩行感の悪化や異音発生等の問題を解決して、製品の品質向上、品質安定を図ることができる暖房パネル及びその製造方法を提供するにある。
【０００５】
【課題を解決するための手段】
上記課題を解決するために本発明にあっては、加熱手段により加熱されるパネル基材１の表層材２上に、接着剤３を介して均熱板４が接着されている暖房パネルであって、アルミニウム箔５からなる均熱板４の接着剤３側の面に塩酢ビ樹脂からなる樹脂層６がコーティングされていることを特徴としており、このようにアルミニウム箔５の接着剤３側の面に予めコーティングされた塩酢ビ樹脂を接着面とすることで、焼鈍後の均熱板４表面が完全に清浄である場合や、圧延時の油分等が残っている場合のいずれの場合においても、接着剤３による接着強度を高めることができる。
【０００７】
【発明の実施の形態】
以下、本発明を添付図面に示す実施形態に基づいて説明する。
【０００８】
本実施形態の暖房パネルＡは、パネル基材１の内部に電気ヒータ（或いは温水パイプ）のような加熱、保温の役目を果たす加熱手段が内蔵されている。このパネル基材１の表面には表層材２が接着されており、この表層材２上に、水性の接着剤３を介して均熱板４が接着されている。均熱板４の上面は、ホットメルト型接着剤を介して木質化粧表層材板８が接着されている。
【０００９】
均熱板４は、パネル基材１に内蔵されている電気ヒータ等から木質化粧表層材板８への熱伝導を均一化し、床表面を均等な温度にする働きをする。均熱板４の材料は、主としてアルミニウム、銅、鉄などの金属材料が用いられる。本例では、アルミニウム箔５を用いた場合を例示する。
【００１０】
アルミニウム箔５の接着剤３側の面には、図２に示すように、接着剤３との接着性の高い樹脂からなる樹脂層６がコーティングされている。接着剤３として、例えば２液混合型水性ビニルウレタン樹脂が用いられ、この接着剤３との接着性の高い樹脂として、例えば、塩化ビニルと酢酸ビニルとの共重合体である塩酢ビ樹脂（溶剤系）が用いられる。この塩酢ビ樹脂からなる樹脂表面には、接着剤３が結合しやすい反応基が多く存在している。
【００１１】
図３は、アルミニウム箔５の表面処理工程の概念図であり、巻き出しロール１０に巻かれた焼鈍済みのアルミニウム箔５を、薬品洗浄工程１１、温水洗浄工程１２、乾燥工程１３を経て、スクリーン印刷等により溶剤系の樹脂をコーティングする工程１４に移り、その後巻き取りロール１５で巻き取る場合を示している。
【００１２】
しかして、アルミニウム箔５の製造工程内で、アルミニウム箔５の接着剤３側の面に、予め、溶剤系の樹脂をコーティングし、この樹脂層６を接着面としたので、水性の接着剤３を撥じくという問題がなくなる。つまり従来では、焼鈍後のアルミニウム箔５表面が完全に清浄である場合は水性の接着剤が反応して結合する反応基が極めて少なく、また圧延時の油分等が残っている場合は水性の接着剤３が撥じかれて接着強度が弱められるが、本発明の樹脂層６を予めコーティングしておくことによって、接着剤３による接着強度を強めることができ、満足で信頼性の高い接着強度が得られるようになる。しかも、樹脂表面には樹脂の反応基が多数存在しており、これが接着剤３の反応基と反応して充分な接着強度を得ることができるようになる。この結果、長期の使用、加熱・冷却の繰り返しにより、接着力の弱い部分が剥がれたりするといった問題がなく、歩行感の悪化とか異音発生というクレームの発生を無くすことができるものである。
【００１３】
図４は、他の実施形態を示している。本例では、電気素子２０により数〜数十ＫＶの高電圧を発生させて、コロナ放電又はプラズマ放電により活性化させ、樹脂層６にエネルギーを与えることにより、樹脂表面に多くの活性化された活性基（例えばカルボキシル基、ＯＨ基など）を多くつくり、接着剤３の反応基と反応させるようにしたものである。つまり、接着剤３がより結合の手を増やし、より強い接着強度が得られるので、接着剤３との反応がより活発となり、接着強度の高い接着を得ることができる。
【００１４】
【実施例】
厚さ１５０μｍのアルミニウム箔５を、圧延、焼鈍し、その後、アルミニウム箔５の表面に、予め、ロール上でのスクリーン印刷によって、塩酢ビ樹脂（溶剤系）をコーティングした。パネル基材１を、９ｍｍの合板枠とロックウール樹脂含浸板とで構成し、外部に塩ビコーティングを施すと共に、内部に加熱ヒータを収納した。その後、アルミニウム箔５の樹脂層６がコーティングされている面に、２液混合型水性ビニルウレタン樹脂（塗布量：１５０ｇ／ｍ2）を塗布し、熱プレス（熱板：６５℃、プレス時間：１０分、圧力：４ｋｇ／ｃｍ2）によって、パネル基材１の表層材２上に接着したところ、接着強度の高い接着を得ることができた。
【００１５】
【発明の効果】
上述のように請求項１記載の発明にあっては、加熱手段により加熱されるパネル基材の表層材上に、接着剤を介して均熱板が接着されている暖房パネルであって、アルミニウム箔からなる均熱板の接着剤側の面に塩酢ビ樹脂からなる樹脂層がコーティングされていることを特徴としている。
【００１６】
また請求項２記載の発明は、加熱手段により加熱されるパネル基材の表層材上に均熱板が接着されている暖房パネルの製造方法であって、アルミニウム箔からなる均熱板の接着剤側の面に予め塩酢ビ樹脂からなる樹脂層をコーティングし、この樹脂層上に接着剤を塗布してパネル基材側に接着することを特徴としている。
【００１７】
このような請求項１の暖房パネル、請求項２の方法を採用することで、アルミニウム箔からなる均熱板の製造工程内で、アルミニウム箔の接着剤側の面に予めコーティングされた塩酢ビ樹脂を接着面とすることで、例えば焼鈍後の均熱板表面が完全に清浄である場合、或いは、清浄が完全ではなく、圧延時の油分やホコリ等が残っている場合のいずれの場合であっても、水性の接着剤による接着強度を強めることができ、満足で信頼性の高い接着強度が得られるようになる。この結果、長期の使用、加熱・冷却の繰り返しにより、均熱板の接着力の弱い部分が剥がれたりするといった問題をなくすことができ、歩行感の悪化とか異音発生というクレームの発生を無くすことができるものである。さらに言えば、アルミニウム箔の製造工程内で、アルミニウム箔の接着剤側の面に、予め、塩酢ビ樹脂からなる樹脂をコーティングし、この樹脂層を接着面としたので、水性の接着剤を撥じくという問題がなくなる。つまり従来では、焼鈍後のアルミニウム箔表面が完全に清浄である場合は水性の接着剤が反応して結合する反応基が極めて少なく、また圧延時の油分等が残っている場合は水性の接着剤が撥じかれて接着強度が弱められるが、本発明の樹脂層を予めコーティングしておくことによって、接着剤による接着強度を強めることができ、満足で信頼性の高い接着強度が得られるようになる。しかも、塩酢ビ樹脂からなる樹脂表面には接着剤が結合しやすい樹脂の反応基が多数存在しており、これが接着剤の反応基と反応して充分な接着強度を得ることができるようになる。この結果、長期の使用、加熱・冷却の繰り返しにより、接着力の弱い部分が剥がれたりするといった問題がなく、歩行感の悪化とか異音発生というクレームの発生を無くすことができるものである。
【図面の簡単な説明】
【図１】本発明の実施形態の一例を示し、（ａ）は分解斜視図、（ｂ）は概念図である。
【図２】同上のアルミニウム箔の表面にコーティングされた樹脂層の概念図である。
【図３】同上のアルミニウム箔の樹脂コーティング工程の一例の説明図である。
【図４】同上のアルミニウム箔の樹脂コーティング工程の他例の説明図である。
【図５】従来のアルミニウム箔表面の説明図である。
【符号の説明】
１  パネル基材
２  表層材
３  接着剤
４  均熱板
６  樹脂層
【図１】
0003649089.tif 000002
【図２】
0003649089.tif 000003
【図３】
0003649089.tif 000004
【図４】
0003649089.tif 000005
【図５】
0003649089.tif 000006